(57)【要約】【解決手段】厚さ３〜１５０μｍの単結晶シリコンより作製された太陽電池セルの裏面に不透明の石英もしくはガラスで作製された反射板を配置することを特徴とする太陽電池。【効果】本発明によれば、効率のよい太陽電池を安価に作製し得る。【選択図】なし【特許請求の範囲】
【請求項１】
厚さ３〜１５０μｍの単結晶シリコンより作製された太陽電池セルの裏面に不透明の石英もしくはガラスで作製された反射板を配置することを特徴とする太陽電池。
【請求項２】
前記反射板として、２００〜１２００ｎｍの波長域で８０％以上の反射率を有する不透明の石英もしくはガラスで構成される反射板を用いることを特徴とする請求項１記載の太陽電池。
【請求項３】
単結晶シリコンに対して反射板をシリコーン樹脂によって貼り合せることにより配置したことを特徴とする請求項１又は２記載の太陽電池。
【請求項４】
厚さ３〜１５０μｍの単結晶シリコンより作製された太陽電池セルの裏面に不透明の石英もしくはガラスで作製された反射板を配置することを特徴とする太陽電池の作製方法。
【請求項５】
前記反射板として、２００〜１２００ｎｍの波長域で８０％以上の反射率を有する不透明の石英もしくはガラスで構成される反射板を用いることを特徴とする請求項４記載の太陽電池の作製方法。
【請求項６】
不透明の石英もしくはガラス反射板がモールド成型法又はスラリーコーティング法で形成されることを特徴とする請求項４又は５記載の太陽電池の作製方法。
【請求項７】
単結晶シリコンに対して反射板をシリコーン樹脂によって貼り合せることにより配置したことを特徴とする請求項４乃至６のいずれか１項記載の太陽電池の作製方法。
【発明の詳細な説明】
【技術分野】
【０００１】
本発明は、太陽電池及び太陽電池の作製方法に関するものである。
【背景技術】
【０００２】
近年、地球温暖化の問題や再生可能エネルギーの開発という観点から太陽電池の需要が急速に伸びている。太陽電池の半導体として主に用いられるのは電子デバイス同様シリコンである。しかし、太陽電池市場の急速な伸びに伴い、シリコンの供給は需要に追いつかない現象が発生している。このような背景もあり、最近は従来の太陽電池の主役であった結晶系の太陽電池に加えて、シリコン厚が数μｍですむアモルファスシリコンで構成された太陽電池も出現している。しかし、この場合はシリコンの絶対量が節約できるものの、効率が低いことに加えて経年劣化の問題も指摘されている。
材料として最適なのは、キャリアの再結合・効率等の問題点から単結晶であるが、多結晶と異なり、結晶の引き上げに時間がかかるために、太陽電池全体に占めるマテリアルコストが非常に高いものとなる。しかし、マテリアルコストを引き下げるために単結晶シリコンの厚さを薄くすると、照射される太陽光の一部がシリコンを透過してしまい、結果的に効率が悪くなるという問題点があった。
【０００３】
このような問題点を解決するために、従来から様々な方法が考案されている。代表的なものは非特許文献１（Ｚｅｎｇ  ｅｔ．ａｌ．，Ａｐｐｌｉｅｄ  Ｐｈｙｓｉｃｓ  Ｌｅｔｔｅｒｓ  “Ｅｆｆｉｃｉｅｎｃｙ  ｅｎｈａｎｃｅｍｅｎｔ  ｉｎ  Ｓｉ  ｓｏｌａｒ  ｃｅｌｌｓ  ｂｙ  ｔｅｘｔｕｒｅｄ  ｐｈｏｔｏｎｉｃ  ｃｒｙｓｔａｌ  ｂａｃｋ  ｒｅｆｌｅｃｔｏｒ”  ８９  １１１１１１（２００６））等であり、これは薄い単結晶シリコン太陽電池の裏面に複雑な反射層を設け、反射される光が乱反射されることで結果的に光路長が伸び、吸収される光が増えることで効率が上がるというものである。しかし、この複雑な反射構造を作り込むことで、リソグラフィー・エッチング等の追加の工程が必要となり、結果的にコストの削減にはつながらないと思われる。
【０００４】
従来の研究として、裏面反射板となるアルミナで作製される反射板を用意し、その上にバッファー層を介して非結晶シリコンをＣＶＤ（Ｃｈｅｍｉｃａｌ  Ｖａｐｏｒ  Ｄｅｐｏｓｉｔｉｏｎ：化学気相堆積法）法で堆積するという方法も提案されているが（非特許文献２：Ｒ．Ｓｈｉｍｏｋａｗａ，Ｈ．Ｔａｋａｔｏ，Ｈ．Ａｖｅ，Ｍ．Ｙａｍａｎａｋａ  Ｔ．Ｔａｋａｈａｓｈｉ  ａｎｄ  Ｔ．Ｈｉｄａｋａ，３ｒｄ  Ｗｏｒｌｄ  Ｃｏｎｆｅｒｅｎｃｅ  ｏｎ  Ｐｈｏｔｏｖｏｌｔａｉｃ  Ｅｎｅｒｇｙ  Ｃｏｎｖｅｒｓｉｏｎ，２００３／１２ｍ，ｐ．１２４５）、この方法ではアルミナ（Ａｌ2Ｏ3）からのアルミ等の不純物拡散が懸念されるということと、形成されるシリコンが非単結晶シリコンということで、単結晶バルクシリコン並みの性能が発揮されないことや、長期に亘る屋外での使用には懸念が残る。
【先行技術文献】
【非特許文献】
【０００５】
【非特許文献１】Ｚｅｎｇ  ｅｔ．ａｌ．，Ａｐｐｌｉｅｄ  Ｐｈｙｓｉｃｓ  Ｌｅｔｔｅｒｓ  “Ｅｆｆｉｃｉｅｎｃｙ  ｅｎｈａｎｃｅｍｅｎｔ  ｉｎ  Ｓｉ  ｓｏｌａｒ  ｃｅｌｌｓ  ｂｙ  ｔｅｘｔｕｒｅｄ  ｐｈｏｔｏｎｉｃ  ｃｒｙｓｔａｌ  ｂａｃｋ  ｒｅｆｌｅｃｔｏｒ”  ８９  １１１１１１（２００６）
【非特許文献２】Ｒ．Ｓｈｉｍｏｋａｗａ，Ｈ．Ｔａｋａｔｏ，Ｈ．Ａｖｅ，Ｍ．Ｙａｍａｎａｋａ  Ｔ．Ｔａｋａｈａｓｈｉ  ａｎｄ  Ｔ．Ｈｉｄａｋａ，３ｒｄ  Ｗｏｒｌｄ  Ｃｏｎｆｅｒｅｎｃｅ  ｏｎ  Ｐｈｏｔｏｖｏｌｔａｉｃ  Ｅｎｅｒｇｙ  Ｃｏｎｖｅｒｓｉｏｎ，２００３／１２ｍ，ｐ．１２４５
【非特許文献３】信越石英（株）カタログ「半導体・液晶製造プロセス用石英ガラス」
【発明の概要】
【発明が解決しようとする課題】
【０００６】
本発明は、このような問題点に鑑みなされたもので、低コストで効率のよい太陽電池及びその作製方法を提供することを目的とする。
【課題を解決するための手段】
【０００７】
本発明者らは、上記目的を達成するために鋭意検討を重ねた結果、本発明に到達したもので、本発明は下記の太陽電池及び太陽電池の作製方法を提供する。
請求項１：
厚さ３〜１５０μｍの単結晶シリコンより作製された太陽電池セルの裏面に不透明の石英もしくはガラスで作製された反射板を配置することを特徴とする太陽電池。
請求項２：
前記反射板として、２００〜１２００ｎｍの波長域で８０％以上の反射率を有する不透明の石英もしくはガラスで構成される反射板を用いることを特徴とする請求項１記載の太陽電池。
請求項３：
単結晶シリコンに対して反射板をシリコーン樹脂によって貼り合せることにより配置したことを特徴とする請求項１又は２記載の太陽電池。
請求項４：
厚さ３〜１５０μｍの単結晶シリコンより作製された太陽電池セルの裏面に不透明の石英もしくはガラスで作製された反射板を配置することを特徴とする太陽電池の作製方法。
請求項５：
前記反射板として、２００〜１２００ｎｍの波長域で８０％以上の反射率を有する不透明の石英もしくはガラスで構成される反射板を用いることを特徴とする請求項４記載の太陽電池の作製方法。
請求項６：
不透明の石英もしくはガラス反射板がモールド成型法又はスラリーコーティング法で形成されることを特徴とする請求項４又は５記載の太陽電池の作製方法。
請求項７：
単結晶シリコンに対して反射板をシリコーン樹脂によって貼り合せることにより配置したことを特徴とする請求項４乃至６のいずれか１項記載の太陽電池の作製方法。
【発明の効果】
【０００８】
本発明によれば、効率のよい太陽電池を安価に作製し得る。
【図面の簡単な説明】
【０００９】
【図１】（Ａ）は薄い太陽電池セルの裏面に反射板を配置しない場合、（Ｂ）は金属反射板を配置した場合、（Ｃ）は本発明に従って不透明の石英反射板を配置した場合の光路を示した概略図である。
【図２】実施例１、比較例１におけるシリコン膜厚に応じた太陽電池セルの発電効率を示したグラフである。
【図３】実施例２、比較例２におけるシリコン膜厚に応じた太陽電池セルの発電効率を示したグラフである。
【図４】比較例３におけるシリコン膜厚に応じた太陽電池セルの発電効率を示したグラフである。
【発明を実施するための形態】
【００１０】
本発明に係る太陽電池は、単結晶シリコンにより形成されるもので、その形態としてはＰＮ接合が形成された単結晶シリコン基板の表裏面にそれぞれ電極を形成した公知の構成のものを用いることができる。
【００１１】
この場合、本発明においては、上記単結晶シリコンの厚さを３〜１５０μｍ、好ましくは５〜１００μｍ、更に好ましくは１０〜５０μｍとする。このような薄い単結晶シリコンは必然的にインゴットから作り込まれるが、極端に薄いものだとハンドリングが困難となるので、３μｍ以上程度のものを用いる。また、あまり厚いもの（１５０μｍ超）だと裏面へ反射層を設けるメリットが無くなるために３〜１５０μｍ厚程度が有効である。薄いウェーハの作製方法は特に限定されるものではないが、例として、ワイヤーソーなどで切り出す方法や、イオン注入により切り出す方法、又はプラズマ、電子ビームで切り出す方法でも良い。
【００１２】
本発明は、このような厚さ３〜１５０μｍの単結晶シリコンより作製された太陽電池セルの裏面に不透明の石英もしくはガラスからなる反射板を配置する。この不透明の石英もしくはガラスとしては、２００〜１２００ｎｍの波長域で８０％以上、特に９０％以上の反射率を有するものが好適に用いられる。かかる不透明の石英もしくはガラスは内部に微細な気泡を含有することで、広い波長域で高い反射率を有することに加え、石英製のため、不純物が少ないという利点を有する。また石英自体は光を吸収しないため、光損失が発生しないという利点を有する（非特許文献３：信越石英（株）カタログ「半導体・液晶製造プロセス用石英ガラス」）。この不透明石英は一般に市販されているものであり、入手も容易である。作製方法は、モールド成型法やスラリーコーティング法で簡便に作製することが採用できる。なお、市販品としては、信越石英（株）製の不透明石英板ＯＭ−１００、ヘラウス（Ｈｅｒａｅｕｓ）社製の不透明石英板ＨＲＣ等を用いることができる。
【００１３】
上記反射板の厚さは特に制限されないが、０．５〜１０ｍｍとすることが好ましく、より好ましくは１〜５ｍｍである。
【００１４】
この不透明石英が高い反射率を有する理由であるが、内部に様々なサイズの空孔を含有することで、フォトニック結晶構造が形成される。完全な構造ではないが、石英それ自体が吸収体ではないので、反射される部位まで光が浸透しても損失は無いものと考えられる。即ち、図１（Ａ）に示したように、厚さ３〜１５０μｍ程度の薄いシリコンを用いた太陽電池セル１では、入射光（太陽光）の大部分がセル１を透過して透過光となる。また、図１（Ｂ）に示したように太陽電池セルの裏面に単に金属反射板２を配置した場合、入射光は金属反射板２にて反射されるが、その反射光はセル１を透過してしまい、セル１に対する吸収量は少ない。これに対し、図１（Ｃ）に示したように、入射光は上記不透明の石英反射板３にて乱反射されるため、乱反射光はセル１内において光路長が増大するため、より効率的にセル１に吸収されるものである。
【００１５】
ここで、上記反射板の配置は、太陽電池セルの裏面に反射板を接着させることによる方法を採用できる。接着剤としては、特に制限されるものではないが、光透過性、耐久性、耐候性の点から透明のシリコーン系樹脂を用いることが好ましい。この場合、かかる樹脂としては付加反応硬化型のシリコーン系樹脂組成物の硬化物を使用し得、市販品の樹脂組成物としては、例えば信越化学工業（株）製のフォトデバイス用透明封止樹脂ＳＣＲ−１０１１（Ａ／Ｂ）、ＳＣＲ−１０１２（Ａ／Ｂ）、ＳＣＲ−１０１６（Ａ／Ｂ）、ＫＥＲ−２５００（Ａ／Ｂ）、ＫＥＲ−２６００（Ａ／Ｂ）等を使用することができる。
【実施例】
【００１６】
以下、実施例及び比較例を示し、本発明を具体的に説明するが、本発明は下記の実施例に制限されるものではない。
【００１７】
［実施例１、比較例１］
３μｍ，１０μｍ，３０μｍ，５０μｍ，１００μｍ，１５０μｍ，２００μｍ厚の単結晶シリコンウェーハを用意し、常法に従ってＰＮ接合を形成し、表面に電極を形成することにより、太陽電池セルを作り込んだ。これらのセルの発電効率と、裏面に信越石英（株）製の不透明石英板ＯＭ−１００反射板を貼り付けた場合の効率の比較を行った。この場合、反射板の貼り付けにはシリコーン樹脂として信越化学工業（株）製のフォトデバイス用透明封止樹脂ＫＥＲ−２５００（Ａ／Ｂ）を用いた。３μｍ未満の厚さのウェーハはハンドリング中に破損し、取り扱いが困難と判断し、評価を断念した。結果を図２に示す。結果として、厚さ２００μｍ以外のサンプルでは発電効率の向上が確認された。２００μｍのサンプルでは効果は殆ど観察されなかった。これは２００μｍでは太陽光の殆どが効率よく吸収されているためと考えられる。
【００１８】
［実施例２、比較例２］
３μｍ，１０μｍ，３０μｍ，５０μｍ，１００μｍ，１５０μｍ，２００μｍ厚の単結晶シリコンウェーハを用意し、常法に従ってＰＮ接合を形成し、表面に電極を形成することにより、太陽電池セルを作り込んだ。これらのセルの発電効率と、裏面にＨｅｒａｅｕｓ社製の不透明石英板ＨＲＣ反射板を貼り付けた場合の効率の比較を行った。この場合、反射板の貼り付けには上記と同じＫＥＲ−２５００（Ａ／Ｂ）を用いた。３μｍ未満の厚さのウェーハはハンドリング中に破損し、取り扱いが困難と判断し、評価を断念した。結果を図３に示す。結果として、実施例１同様、厚さ２００μｍ以外のサンプルでは発電効率の向上が確認された。２００μｍのサンプルでは効果は殆ど観察されなかった。これは２００μｍでは太陽光の殆どが効率よく吸収されているためと考えられる。
【００１９】
［比較例３］
３μｍ，１０μｍ，３０μｍ，５０μｍ，１００μｍ，１５０μｍ，２００μｍ厚の単結晶シリコンウェーハを用意し、常法に従ってＰＮ接合を形成し、表面に電極を形成することにより、太陽電池セルを作り込んだ。これらのセルの発電効率と、裏面にアルミニウムでできた反射板を貼り付けた場合の効率の比較を行った。なお、反射板の貼り付けには上記と同じＫＥＲ−２５００（Ａ／Ｂ）を用いた。３μｍ未満の厚さのウェーハはハンドリング中に破損し、取り扱いが困難と判断し、評価を断念した。結果を図４に示す。結果として、実施例１同様、厚さ２００μｍ以外のサンプルでは発電効率の向上が確認されたが、実施例１，２と比較し、大きな効果は確認されなかった。反射光は乱反射されることが必須と考えられる。
【符号の説明】
【００２０】
１  太陽電池セル
２  金属反射板
３  不透明の石英反射板
【図１】
2010186951.tif 000002
【図２】
2010186951.tif 000003
【図３】
2010186951.tif 000004
【図４】
2010186951.tif 000005